【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
耐火物産業用の断熱製品、またはそのような製品を製造するための中間体としての断熱材料を製造するための方法であって、
（ａ）以下のステップ：
（ａ１）少なくとも以下の出発材料：
分散相としての、
（ｉ）耐火性固体および耐火性固体の前駆体からなる群から選択される１種もしくは複数種の耐火性物質、
（ｉｉ）さらに、１０〜３５０ｇ／Ｌの範囲内のそれぞれのかさ密度を有する軽量充填剤、および熱分解性充填剤からなる群から選択される、１種もしくは複数種の密度低減物質、
ならびに連続相としての、
（ｉｖ）固化性液体
で構成される懸濁液の液滴を生成するステップと、
（ａ２）液滴が硬質化して硬質化液滴を生成し、耐火性物質および密度低減物質が固化連続相中にカプセル化されるように、固化性液体を固化させるステップと、
（ａ３）熱処理を含む、複合材粒子をもたらすように硬質化液滴を処理するステップと
を有するマトリックスカプセル化プロセスにおいて、篩い分けにより決定して５ｍｍ未満の粒径を有する前記複合材粒子を製造するステップを有し、
懸濁液の液滴を生成するステップ（ａ１）は、分散相としての出発材料として、構成要素（ｉ）および（ｉｉ）に加えて、
（ｉｉｉ）コロイド状二酸化ケイ素
をさらに含み、
ならびに／または
方法は、追加のステップとして、
（ｂ）ステップ（ａ３）において製造された複合材粒子を、
−  アルミナセメント、
−  アルミン酸カルシウムセメント、
−  第一リン酸アルミニウムもしくは第一リン酸アルミニウムの溶液、
−  第一リン酸マグネシウムもしくは第一リン酸マグネシウムの溶液、
−  リン酸、
−  無機リン酸塩、
−  ホウ素化合物、好ましくは酸化ホウ素、
−  硫酸マグネシウムもしくは硫酸マグネシウムの溶液、
−  シリカゾル、
−  酸化アルミニウムのゾル、
−  塑性粘土、
−  水和性酸化アルミニウム結合剤、
−  ケイ酸エチル、および
−  硫酸アルミニウム
からなる群から選択される結合剤成分を含む結合剤と混合するステップを含む、方法。
【請求項２】
耐火物産業用の断熱製品、またはそのような製品を製造するための中間体としての断熱材料を製造するための請求項１に記載の方法であって、
（ａ）以下のステップ：
（ａ１）少なくとも以下の出発材料：
分散相としての、
（ｉ）耐火性固体および耐火性固体の前駆体からなる群から選択される１種もしくは複数種の耐火性物質、
（ｉｉ）さらに、１０〜３５０ｇ／Ｌの範囲内のそれぞれのかさ密度を有する軽量充填剤、および熱分解性充填剤からなる群から選択される、１種もしくは複数種の密度低減物質、
構成要素（ｉ）および（ｉｉ）に加えて、（ｉｉｉ）コロイド状二酸化ケイ素；
ならびに連続相としての、
（ｉｖ）固化性液体
で構成される懸濁液の液滴を生成するステップと、
（ａ２）液滴が硬質化して硬質化液滴を生成し、耐火性物質および密度低減物質が固化連続相中にカプセル化されるように、固化性液体を固化させるステップと、
（ａ３）熱処理を含む、複合材粒子をもたらすように硬質化液滴を処理するステップと
を有するマトリックスカプセル化プロセスにおいて、篩い分けにより決定して５ｍｍ未満の粒径を有する前記複合材粒子を製造するステップを有する、方法。
【請求項３】
コロイド状二酸化ケイ素（ｉｉｉ）が、アニオン性コロイド状二酸化ケイ素である、
ならびに／または
コロイド状二酸化ケイ素（ｉｉｉ）が、
−  水性連続相、および
−  好ましくは５〜３０ｎｍの範囲内の平均粒子径を有する、ナノ粒子状二酸化ケイ素を含む分散相
を含む分散液である、請求項１または２に記載の方法。
【請求項４】
追加のステップとして、
−  （ｂ）ステップ（ａ）において製造された複合材粒子を、
−  アルミナセメント、
−  アルミン酸カルシウムセメント、
−  第一リン酸アルミニウムもしくは第一リン酸アルミニウムの溶液、
−  第一リン酸マグネシウムもしくは第一リン酸マグネシウムの溶液、
−  リン酸、
−  無機リン酸塩、
−  ホウ素化合物、好ましくは酸化ホウ素、
−  硫酸マグネシウムもしくは硫酸マグネシウムの溶液、
−  シリカゾル、
−  酸化アルミニウムのゾル、
−  塑性粘土、
−  水和性酸化アルミニウム結合剤、
−  ケイ酸エチル、および
−  硫酸アルミニウム
からなる群から選択される結合剤成分を含む結合剤と混合するステップ、
好ましくは、
（ｂ）ステップ（ａ）において製造された複合材粒子を、
−  アルミナセメント、
−  アルミン酸カルシウムセメント、
−  第一リン酸アルミニウムもしくは第一リン酸アルミニウムの溶液、
−  第一リン酸マグネシウムもしくは第一リン酸マグネシウムの溶液、
−  リン酸、
−  無機リン酸塩、
−  ホウ素化合物、好ましくは酸化ホウ素、
−  硫酸マグネシウムもしくは硫酸マグネシウムの溶液、
−  シリカゾル、および
−  酸化アルミニウムのゾル
からなる群から選択される結合剤成分を含む結合剤と混合するステップを含み、
ステップ（ｂ）において、もしくはステップ（ａ）の後のさらなるステップにおいて、１種もしくは複数種のさらなる物質と混合して、硬化性耐火性組成物を生成するステップを含んでもよく、
硬化性耐火性組成物を硬化させるステップを含んでもよく、
ならびに／または
−  （ｃ）ステップ（ａ）からの複合材粒子を使用して、耐火物産業用の断熱製品、もしくはそのような製品を製造するための中間体としての断熱材料を製造するステップを含み、
ステップ（ｃ）は、好ましくはステップ（ａ）の後および／もしくはステップ（ｂ）の後に実行され、
ならびに／または
好ましくは、耐火物産業用の断熱製品、もしくはそのような製品を製造するための中間体としての断熱材料は、耐火性および高耐火性の成形および非成形製品、好ましくは非塩基性耐火性材料からなる群から選択され、
より好ましくは、
−  高アルミナれんが、
−  耐火粘土れんが、
−  耐火コンクリート、
−  補修用化合物、
−  注入、鋳造、ラミング、噴霧および振動化合物の形態のレベリング化合物、
−  モルタルおよび接着剤、
−  るつぼ、
−  取鍋内張り、
−  鋳造用の樋、
−  ストッパー化合物、
−  浸漬ノズル、
−  スライドゲート、
−  冶金用供給ノズル、
−  注入化合物、好ましくはノズルれんがおよび栓、および
−  炉内張り
からなる群から選択される、請求項１から３までのいずれか１項に記載の方法。
【請求項５】
結合剤として機能する相により互いに結合した多数の複合材粒子を含む耐火物産業用の断熱製品の製造における、７５０ｇ／Ｌ未満、好ましくは５００ｇ／Ｌ未満、より好ましくは３５０ｇ／Ｌ未満のかさ密度を有する複合材粒子の製造のための、好ましくはノズルを使用した、より好ましくは振動ノズルを使用した、マトリックスカプセル化方法の使用であって、
好ましくは耐火物産業用の断熱製品、またはそのような製品を製造するための中間体としての断熱材料が、耐火性および高耐火性の成形および非成形製品、好ましくは非塩基性耐火性材料からなる群から選択され、
より好ましくは、
−  高アルミナれんが、
−  耐火粘土れんが、
−  耐火コンクリート、
−  補修用化合物、
−  レベリング化合物、好ましくは注入、鋳造、ラミング、噴霧および振動化合物、
−  モルタルおよび接着剤、
−  るつぼ、
−  取鍋内張り、
−  鋳造用の樋、
−  ストッパー化合物、
−  浸漬ノズル、
−  スライドゲート、
−  冶金用供給ノズル、
−  注入化合物、好ましくはノズルれんがおよび栓、および
−  炉内張り
からなる群から選択される前記使用。
【請求項６】
いくつかの耐火性複合材粒子を含む、耐火物産業用の断熱製品、またはそのような製品を製造するための中間体としての断熱材料であって、これらの複合材粒子は、
−  １種もしくは複数種の耐火性物質の粒子、
および
−  耐火性物質の前記粒子の結合剤もしくは結合剤成分として機能するナノ粒子状二酸化ケイ素
を含み、
ならびに
製品もしくは中間体は、請求項１から４までのいずれか１項に記載の方法により製造可能であり、
ならびに／または
製品もしくは中間体中に存在する複合材粒子は、
（Ａ）焼結試験により決定して、１６００℃以上の温度での熱安定性、
および／もしくは
（Ｂ）０．２６Ｗ／ｍ*Ｋ以下、好ましくは０．１０Ｗ／ｍ*Ｋ以下、より好ましくは０．０７Ｗ／ｍ*Ｋ以下の室温（２０℃）での熱伝導率値γＲ
により特徴付けられる、耐火物産業用の断熱製品、またはそのような製品を製造するための中間体としての断熱材料であって、
好ましくは製品または中間体中に存在する複合材粒子が、
（Ｃ）０．２５〜０．５ｍｍの範囲内の粒径で、ＥＮ  １３０５５−１、付属書類Ａ、方法１に従い決定して１．５Ｎ／ｍｍ2以上、好ましくは２．０Ｎ／ｍｍ2以上、より好ましくは３．０Ｎ／ｍｍ2以上の粒強度、
および／もしくは
（Ｄ）７５０ｇ／Ｌ以下、好ましくは５００ｇ／Ｌ以下、より好ましくは３５０ｇ／Ｌ以下のかさ密度、
および／もしくは
（Ｅ）篩い分けにより決定して５ｍｍ以下、好ましくは２ｍｍ以下、より好ましくは１ｍｍ以下の粒径、
および／もしくは
（Ｆ）Ｅｎｓｌｉｎに従う吸水により決定して４．５ｍＬ／ｇ以下、好ましくは３．５ｍＬ／ｇ以下、より好ましくは２．０ｍＬ／ｇ以下の吸水容量
により特徴付けられる、前記耐火物産業用の断熱製品、またはそのような製品を製造するための中間体としての断熱材料。
【請求項７】
−  アルミナセメント、
−  アルミン酸カルシウムセメント、
−  第一リン酸アルミニウムもしくは第一リン酸アルミニウムの溶液、
−  第一リン酸マグネシウムもしくは第一リン酸マグネシウムの溶液、
−  リン酸、
−  無機リン酸塩、
−  ホウ素化合物、好ましくは酸化ホウ素、
−  硫酸マグネシウムもしくは硫酸マグネシウムの溶液、
−  シリカゾル、
−  酸化アルミニウムのゾル、
−  塑性粘土、
−  水和性酸化アルミニウム結合剤、
−  ケイ酸エチル、および
−  硫酸アルミニウム
からなる群から選択される結合剤成分の硬化物を含み、
ならびに／もしくは
耐火粘土、軽量耐火粘土、コランダム、中空球形コランダム、焼結コランダム、溶融コランダム、焼結ムライト、溶融ムライト、酸化アルミニウム（アルミナ）、アンダルサイト、カイヤナイト、シリマナイト、コーディエライト、粘土、珪灰石、ジルコニウムムライト、ジルコニウムコランダム、フライアッシュの球およびバーミキュライト
からなる群から選択される１種もしくは複数種の物質をさらに含む、
ならびに／または断熱製品または中間体としての断熱材料が、耐火性および高耐火性の成形および非成形製品、好ましくは非塩基性耐火性材料からなる群から選択され、
より好ましくは、
−  高アルミナれんが、
−  耐火粘土れんが、
−  耐火コンクリート、
−  補修用化合物、
−  レベリング化合物、好ましくは注入、鋳造、ラミング、噴霧および振動化合物、
−  モルタルおよび接着剤、
−  るつぼ、
−  取鍋内張り、
−  鋳造用の樋、
−  ストッパー化合物、
−  浸漬ノズル、
−  スライドゲート、
−  冶金用供給ノズル、
−  注入化合物、好ましくはノズルれんがおよび栓、および
−  炉内張り
からなる群から選択される、請求項６に記載の耐火物産業用の断熱製品、またはそのような製品を製造するための中間体としての断熱材料。
【請求項８】
耐火物産業用の断熱製品、またはそのような製品を製造するための中間体としての断熱材料を製造するための請求項１から４までのいずれか１項に記載の方法であって、
（ａ）以下のステップ：
（ａ１）少なくとも以下の出発材料：
分散相としての、
（ｉ）耐火性固体および耐火性固体の前駆体からなる群から選択される１種もしくは複数種の耐火性物質、
（ｉｉ）さらに、１０〜３５０ｇ／Ｌの範囲内のそれぞれのかさ密度を有する軽量充填剤、および熱分解性充填剤からなる群から選択される、１種もしくは複数種の密度低減物質、
ならびに連続相としての、
（ｉｖ）固化性液体
で構成される懸濁液の液滴を生成するステップと、
（ａ２）液滴が硬質化して硬質化液滴を生成し、耐火性物質および密度低減物質が固化連続相中にカプセル化されるように、固化性液体を固化させるステップと、
（ａ３）熱処理を含む、複合材粒子をもたらすように硬質化液滴を処理するステップと
を有するマトリックスカプセル化プロセスにおいて、篩い分けにより決定して５ｍｍ未満の粒径を有する前記複合材粒子を製造するステップを有し、
（ｂ）ステップ（ａ３）において製造された複合材粒子を、
−  アルミナセメント、
−  アルミン酸カルシウムセメント、
−  第一リン酸アルミニウムもしくは第一リン酸アルミニウムの溶液、
−  第一リン酸マグネシウムもしくは第一リン酸マグネシウムの溶液、
−  リン酸、
−  無機リン酸塩、
−  ホウ素化合物、好ましくは酸化ホウ素、
−  硫酸マグネシウムもしくは硫酸マグネシウムの溶液、
−  シリカゾル、
−  酸化アルミニウムのゾル、
−  塑性粘土、
−  水和性酸化アルミニウム結合剤、
−  ケイ酸エチル、および
−  硫酸アルミニウム
からなる群から選択される結合剤成分を含む結合剤と混合するステップを有し、
ステップ（ｂ）において、もしくはステップ（ａ）の後のさらなるステップにおいて、１種もしくは複数種のさらなる物質と混合して、硬化性耐火性組成物を生成するステップを有してもよく、
硬化性耐火性組成物を硬化させるステップを有してもよい、方法。
【請求項９】
ステップ（ａ１）において、液滴が１つもしくは複数のノズル、好ましくは振動ノズルを用いて提供され、
および／または
ステップ（ａ２）において、固化性液体の固化が、冷却、乾燥もしくは化学反応により誘導される、請求項１から４まで、および８のいずれか１項に記載の方法。
【請求項１０】
ステップ（ａ１）において使用される固化性液体が、化学反応により固化可能な液体であり、ステップ（ａ２）における固化性液体の固化が、化学反応により誘導される、請求項１から４まで、および８から９までのいずれか１項に記載の方法。
【請求項１１】
固化性液体が、カチオン交換反応により固化可能な液体、好ましくはカルシウムイオンおよび／もしくはバリウムイオンおよび／もしくはマンガンイオンとの反応により、好ましくはカルシウムイオンとの反応により固化可能な液体である、
ならびに／または
固化性液体が、
アルギネート、ＰＶＡ、キトサンおよびスルホキシエチルセルロースからなる群から選択される１種もしくは複数種の結合剤、
および／もしくは
水溶液
を含む、カルシウムイオンとの反応により固化可能な液体であり、
固化性液体は、好ましくはアルギネート水溶液である、請求項１から４および８から１０までのいずれか１項に記載の方法。
【請求項１２】
篩い分けにより決定して好ましくは０．８ｍｍ未満、より好ましくは０．５ｍｍ未満、最も好ましくは０．３ｍｍ未満の粒径を有する、ステップ（ａ）において成分（ｉｉ）の密度低減物質として使用される軽量充填剤もしくはその少なくとも１種が、
無機中空ビーズ、有機中空ビーズ、多孔質および／もしくは発泡材料の粒子、もみ殻灰、コアシェル粒子および焼成珪藻土
からなる群から選択され、
ならびに／または
ステップ（ａ）において成分（ｉｉ）として使用される熱分解性充填剤もしくはその少なくとも１種が、
−  ポリマービーズ
および
−  発泡スチロールビーズ
からなる群から選択される、
ならびに／または
ステップ（ａ１）において成分（ｉ）の耐火性物質として使用される耐火性固体もしくはその少なくとも１種が、
−  Ｓｉ、Ａｌ、Ｚｒ、Ｔｉ、ＭｇおよびＣａからなる群からの１つもしくは複数の元素をそれぞれ含む酸化物、窒化物および炭化物、
−  Ｓｉ、Ａｌ、Ｚｒ、Ｔｉ、ＭｇおよびＣａからなる群からの１つもしくは複数の元素をそれぞれ含む混合酸化物、混合炭化物および混合窒化物
からなる群から選択され、
ステップ（ａ１）において成分（ｉ）の耐火性物質として使用される耐火性固体もしくはその少なくとも１種が、好ましくは、
−  酸化アルミニウム、
−  酸化ジルコニウム、
−  二酸化チタン、
−  グラファイト、
−  二酸化ケイ素、
−  酸化マグネシウム、
−  酸化カルシウム、
−  ケイ酸カルシウム、
−  層状ケイ酸塩、好ましくは雲母、
−  ケイ酸アルミニウム、
−  ケイ酸アルミニウムマグネシウム、好ましくはコーディエライト、
−  炭化ケイ素、
および
−  窒化ホウ素
からなる群から選択され、
ならびに／または
ステップ（ａ１）において成分（ｉ）の耐火性物質として使用される耐火性固体の前駆体もしくは前駆体の少なくとも１種が、
−  水酸化アルミニウム、
−  水酸化マグネシウム、
−  層状ケイ酸塩、好ましくはカオリナイト、モンモリロナイトおよびイライト、
−  粘土、好ましくはカオリンおよびベントナイト、
−  リン酸塩
および
−  炭酸塩
からなる群から選択される、請求項１から４および８から１１までのいずれか１項に記載の方法。
【請求項１３】
ステップ（ａ３）における処理が、得られる複合材粒子のかさ密度が乾燥状態の硬質化液滴のかさ密度より低くなるように行われ、
および／もしくは
前記複合材粒子が、７５０ｇ／Ｌ未満、好ましくは５００ｇ／Ｌ未満、より好ましくは３５０ｇ／Ｌ未満のかさ密度を有する、
ならびに／または
ステップ（ａ３）において得られる複合材粒子および／もしくはステップ（ｂ）において使用される複合材粒子の少なくとも一部が、篩い分けにより決定して５．０ｍｍ未満、好ましくは２．０ｍｍ未満の粒径を有する、
ならびに／または
成分（ｉ）が、耐火性物質として、耐火性固体の１種または複数種の前駆体を含み、ステップ（ａ３）における処理が、前駆体が耐火性固体に変換される熱処理を含み、
好ましくは、耐火性固体の前駆体または前駆体の少なくとも１種が粘土であり、ステップ（ａ３）における処理が、粘土が耐火性固体に変換されるような９００〜９８０℃の範囲内の温度での熱処理を含み、粘土は、好ましくはカオリナイトおよび／もしくはイライトを含む、
ならびに／または
硬質化液滴が、ステップ（ａ３）において中間体としての固体粒子をもたらすように処理され、その後これらの固体粒子の表面が、好ましくは有機コーティング組成物またはケイ素含有結合剤を用いて、前記複合材粒子をもたらすようにシールされる、請求項１から４および８から１２までのいずれか１項に記載の方法。
【請求項１４】
ステップ（ｂ）として、ステップ（ａ）において製造された複合材粒子を、
−  アルミナセメント、
−  アルミン酸カルシウムセメント、
−  第一リン酸アルミニウムもしくは第一リン酸アルミニウムの溶液、
−  第一リン酸マグネシウムもしくは第一リン酸マグネシウムの溶液、
−  リン酸、
−  無機リン酸塩、
−  ホウ素化合物、好ましくは酸化ホウ素、
−  硫酸マグネシウムまたは硫酸マグネシウムの溶液、
−  シリカゾル、および
−  酸化アルミニウムのゾル
からなる群から選択される結合剤成分を含む結合剤と混合するステップを含む、
ならびに／または
ステップ（ａ１）が、懸濁液の液滴の生成のためのさらなる出発材料として、および分散相として、構成要素（ｉ）および（ｉｉ）に加えて、
（ｉｉｉ）コロイド状二酸化ケイ素、好ましくはアニオン性コロイド状二酸化ケイ素
を使用する、
ならびに／または
ステップ（ａ３）において得られる複合材粒子が、
（Ａ）焼結試験により決定して、１６００℃以上の温度での熱安定性、
および／もしくは
（Ｂ）０．２６Ｗ／ｍ*Ｋ以下、好ましくは０．１０Ｗ／ｍ*Ｋ以下、より好ましくは０．０７Ｗ／ｍ*Ｋ以下の室温（２０℃）での熱伝導率値γＲ、
および／もしくは
（Ｃ）０．２５〜０．５ｍｍの範囲内の粒径で、ＥＮ  １３０５５−１、付属書類Ａ、方法１に従い決定して１．５Ｎ／ｍｍ2以上、好ましくは２．０Ｎ／ｍｍ2以上、より好ましくは３．０Ｎ／ｍｍ2以上の粒強度、
および／もしくは
（Ｄ）７５０ｇ／Ｌ以下、好ましくは５００ｇ／Ｌ以下、より好ましくは３５０ｇ／Ｌ以下のかさ密度、
および／もしくは
（Ｅ）篩い分けにより決定して５ｍｍ以下、好ましくは２ｍｍ以下、より好ましくは１ｍｍ以下の粒径、
および／もしくは
（Ｆ）Ｅｎｓｌｉｎに従う吸水により決定して４．５ｍＬ／ｇ以下、好ましくは３．５ｍＬ／ｇ以下、より好ましくは２．０ｍＬ／ｇ以下の吸水容量
により特徴付けられる、請求項１から４および８から１３までのいずれか１項に記載の方法。
【請求項１５】
耐火物産業用の断熱製品、またはそのような製品を製造するための中間体としての断熱材料であって、
−  １種または複数種の耐火性物質の粒子、および
−  好ましくは、耐火性物質の前記粒子の結合剤または結合剤成分として機能するナノ粒子状二酸化ケイ素
を含むいくつかの耐火性複合材粒子、
ならびに
−  アルミナセメント、
−  アルミン酸カルシウムセメント、
−  第一リン酸アルミニウムまたは第一リン酸アルミニウムの溶液、
−  第一リン酸マグネシウムまたは第一リン酸マグネシウムの溶液、
−  リン酸、
−  無機リン酸塩、
−  ホウ素化合物、好ましくは酸化ホウ素、
−  硫酸マグネシウムまたは硫酸マグネシウムの溶液、
−  シリカゾル、
−  酸化アルミニウムのゾル、
−  塑性粘土、
−  水和性酸化アルミニウム結合剤、
−  ケイ酸エチル、および
−  硫酸アルミニウム
からなる群から選択される結合剤成分の硬化物
を含み、
製品もしくは中間体は、請求項８から１３までのいずれか１項に記載の方法により製造可能であり、
ならびに／または
製品もしくは中間体中に存在する複合材粒子は、
（Ａ）焼結試験により決定して、１６００℃以上の温度での熱安定性、
および／もしくは
（Ｂ）０．２６Ｗ／ｍ*Ｋ以下、好ましくは０．１０Ｗ／ｍ*Ｋ以下、より好ましくは０．０７Ｗ／ｍ*Ｋ以下の室温（２０℃）での熱伝導率値γＲ
により特徴付けられる、耐火物産業用の断熱製品、またはそのような製品を製造するための中間体としての断熱材料。
【請求項１６】
製品または中間体中に存在する複合材粒子が、
（Ｃ）０．２５〜０．５ｍｍの範囲内の粒径で、ＥＮ  １３０５５−１、付属書類Ａ、方法１に従い決定して１．５Ｎ／ｍｍ2以上、好ましくは２．０Ｎ／ｍｍ2以上、より好ましくは３．０Ｎ／ｍｍ2以上の粒強度、
および／もしくは
（Ｄ）７５０ｇ／Ｌ以下、好ましくは５００ｇ／Ｌ以下、より好ましくは３５０ｇ／Ｌ以下のかさ密度、
および／もしくは
（Ｅ）篩い分けにより決定して５．０ｍｍ以下、好ましくは２．０ｍｍ以下、より好ましくは１．０ｍｍ以下の粒径、
および／もしくは
（Ｆ）Ｅｎｓｌｉｎに従う吸水により決定して４．５ｍＬ／ｇ以下、好ましくは３．５ｍＬ／ｇ以下、より好ましくは２．０ｍＬ／ｇ以下の吸水容量
により特徴付けられる、請求項１５に記載の耐火物産業用の断熱製品、またはそのような製品を製造するための中間体としての断熱材料。
ならびに／または
耐火粘土、軽量耐火粘土、コランダム、中空球形コランダム、焼結コランダム、溶融コランダム、焼結ムライト、溶融ムライト、酸化アルミニウム（アルミナ）、アンダルサイト、カイヤナイト、シリマナイト、コーディエライト、粘土、珪灰石、ジルコニウムムライト、ジルコニウムコランダム、フライアッシュの球およびバーミキュライト
からなる群から選択される１種または複数種の物質をさらに含む、前記耐火物産業用の断熱製品、またはそのような製品を製造するための中間体としての断熱材料。